【事件の表示】
　特許第２７０７１４５号「マトリックス液晶表示体」の請求項８、１７に係る特許に対する特許異議の申立てについて、次のとおり決定する。
【結論】
　訂正を認める。
　特許第２７０７１４５号の請求項１ないし２０に係る特許を維持する。
【理由】
１．手続きの経緯
　本件特許第２７０７１４５号発明は、平成１年１０月１７日（優先権主張１９８８年１０月２０日、１９８９年３月１５日、１９８８年７月１３日、ドイツ）に出願されたものであって、平成９年１０月１７日にその特許権の設定登録がなされたものである。
　その後、大日本インキ化学工業株式会社より本件の請求項８及び請求項１７に対して特許異議の申立てがなされ、取消理由通知がなされ、その指定期間内である平成１１年２月１２日に意見書及び訂正請求書が提出された。
２．訂正の適否についての判断
（１）訂正の内容
　本件訂正請求は、本件特許明細書を平成１１年５月１３日付け訂正請求書に添付した訂正明細書のとおりに訂正することを求めるものであり、訂正の内容は次のとおりである。
ａ．特許請求の範囲の請求項８を削除し、請求項９〜２１を請求項８〜２０へと番号を訂正する。
ｂ．明細書の例１、２、５〜１２、１６〜２２、４３、４４、４６、５１、５７、５８、６２〜６４の各例番号に「（参考例）」を付記する。
（２）訂正の目的の適否、新規事項の有無及び拡張・変更の存否
　これらの訂正事項について検討すると、前記訂正ａ．は請求項を削除するものであるから特許請求の範囲の減縮を目的とするものであり、訂正ｂ．はａ．の訂正の結果、記載が不一致となり明りょうでない記載となったものを明りょうにするものであるから、明りょうでない記載の釈明を目的とするものである。
　そしてこれらの訂正は願書に添付した明細書に記載した事項の範囲内においてなされたものであり、かつ実質的に特許請求の範囲を拡張し又は変更するものではなく、訂正後の特許請求の範囲に記載された発明が出願の際、独立して特許を受けることができるものである。
（３）訂正の適否についての結論
　以上のとおりであるから、上記訂正請求は、特許法第１２０条の４第２項及び同条第３項で準用する第１２６条第２−４項の規定に適合する。
　よって、本件訂正請求のとおり訂正を認める。
３．異議申立てについての判断
　異議甲立人は第１号証乃至甲第５号証を提出し、訂正前の請求項８又は請求項１７に係る発明は、甲第１号証乃至甲第５号証に記載された発明に基いて当業者が容易に発明することができたものであるから、特許法第２９条第２項の規定により特許を受けることができないものであり、当該特許は取り消されるべきであると主張している。
（１）請求項８に係る発明について
　訂正前の請求項８に係る発明は、訂正の結果削除され、特許異議の申立の対象が存在しない。
（２）請求項１６に係る発明について
　訂正前の請求項１７は、訂正により請求項１６となったので、訂正後の請求項１６に係る発明について検討する。
ア．請求項１６に係る発明
　請求項１６に係る発明は、訂正請求書の記載からみて、その請求項１６に記載された次の事項によって特定されるものである。
「請求項１〜１５のうちの一項に定義されている組成を有する液晶混合物。」
　そして、訂正前の請求項８に係る発明が、訂正の結果削除されたことにより、請求項１６に係る発明は、訂正前の請求項８で定義されている組成を有する液晶混合物を含まないものとなった。
イ．甲号証に記載された発明
　甲第１号証（第１４回液晶討論会講演要旨集社団法人日本化学会、昭和６３年９月６日発行）第２１６〜２１７頁には、新規ネマティック液晶について記載され、第２１７頁Ｆｉｇ．２には
ψｄ３ＣＣＰＦ
２０ｍｏｌ％とＸ
との液晶混合物、及びψｄ３ＣＣＰＦ２０ｍｏｌ％とＹ
との液晶混合物が記載されている。
　甲第２号証（「液晶　応用編」株式会社培風館昭和６０年７月２０日発行第１１頁、第１０４〜１０５頁）には、アドレッシングの方法としてアクティブマトリックス駆動方式があることが記載されている。
　甲第３号証（「液晶ディスプレイ技術−アクティブマトリクスＬＣ　Ｄ−」第２刷　産業図書株式会社　１９９７年１１月１４日発行第１７頁）には、アクティブマトリックス駆動ＬＣＤの大部分がＴＮ型ＬＣＤ方式を採用していることが記載されている。
　甲第４号証（実験成績証明書）には、甲第１号証の第２１７頁Ｆｉｇ．２に示された液晶混合物及び甲第５号証の実施例１に記載されている液晶混合物の誘電異方性、平均誘電率を測定した実験結果が示されている。
　甲第５号証（特開昭６３−６１０８３号公報）には、ＴＮ型液晶表示素子に用いるネマチック液晶について記載され、実施例１には、以下の３種の液晶を混合した液晶混合物が記載されている。
ウ．対比・判断
　請求項１６に係る発明と甲第１号証乃至甲第５号証を比較すると、請求項１６に係る発明である「請求項１〜１５のうちの一項で定義されている組成を有する液晶混合物」は、いずれも請求項１に係る発明における、「式ＩＩａ〜ＩＩｆ
〔各式中、Ｒは９個までの炭素原子を有するｎ−アルキルまたはｎ−アルケニルであり、
Ｘは、Ｃｌ、−ＣＦ３、−ＣＨＦ２、−ＯＣＦ３、−ＯＣＨＦ２、−ＯＣＦ２ＣＦ２Ｈ、または−ＯＣ２Ｆ５であり、そして環Ａ１、Ａ２およびＡ３はそれぞれ相互に独立して、１，４−フェニレン、２または３−フルオロ−１，４−フェニレン、２，３−ジフルオロ−１，４−フェニレンまたトランス−１，４−シクロヘキシレンである］で示される化合物よりなる群から選ばれる一種または二種以上の化合物」を必須の構成要件するものであるところ、甲第１号証乃至甲第５号証には、このような化合物を含む液晶混合物について記載されていない。
　すなわち、甲第１号証には、上記式ＩＩｃにおいてＸに相当する基が−Ｆである液晶を含む液晶混合物が記載され、甲第５号証には、式ＩＩｃにおいてＸに相当する基が−Ｆである３種の液晶を混合した液晶混合物が記載されているが、式ＩＩａ〜ＩＩｆで示される化合物については、甲第１号証または甲第５号証のいずれにも記載されていない。
　さらに、甲第２号証又は甲第３号証は、アクティブマトリックス駆動について記載されているにすぎず、液晶混合物については記載されていないし、甲第４号証には、甲第１号証または甲第５号証に記載された液晶混合物の誘電異方性、平均誘電率を測定した結果が示されているにすぎない。
　また、請求項１６に係る発明は、甲第１号証乃至甲第５号証に記載された発明を組み合わせて当業者が容易に発明することができたものであるとすることもできない。
　そして、請求項１６に係る発明は、動作温度範囲が広く、非常に高い抵抗性を有する液晶混合物囲が広く、非常に高い抵抗性を有する液晶混合物を提供するという、明細書記載の作用効果を奏するものである。
　したがって、請求項１６に係る発明は、甲第１号証乃至甲第５号証に記載された発明から当業者が容易に発明することができたものであるとすることはできない。
４．むすび
　以上のとおり、異議申立ての理由及び証拠方法並びに取消理由によっては本件発明に係る特許を取り消すことができない。
　また、他に本件特許を取り消すべき理由を発見しない。
　よって結論のとおり決定する。
【異議決定日】
平成１１年５月３１日（１９９９．５．３１）
【訂正の要旨】
　　訂正の要旨
▲１▼　訂正事項ａ
　請求項８の記載を削除し、これに続く請求項９〜２１を請求項８〜２０へと番号を訂正します。
▲２▼訂正事項ｂ
　明細書中、例１〜７２のうち、本願発明の実施例に相当しない例１、２、５〜１２、１６〜２２、４３、４４、４６、５１、５７、５８、６２〜６４については、各例番号に「（参考例）」を付記します。
（５４）【発明の名称】
マトリックス液晶表示体
【発明の詳細な説明】
　本発明はマトリックス液晶表示体に関するものであり、本発明に係るマトリックス液晶表示体は、
−フレームと一緒になってセルを形成する２枚の平面平行支持板、
−この支持板上に存在する各画素子のスイッチング用の集積非線型素子、および
−セル内に存在し、正の誘電異方性および高い抵抗値を有するネマティック液晶混合物を含有し、
　この液晶混合物は下記の成分、
　ａ）少なくとも１０重量％の、＋１．５より大きい誘電異方性を有する化合物の１種または２種以上よりなる液晶成分Ｂ、
　ｂ）９０重量％までの、−１．５〜＋１．５の誘電異方性を有し、一般式Ｉ
　［式中、Ｒ１およびＲ２は、それぞれ相互に独立して、９個までの炭素原子を有するｎ−アルキル、ω−フルオロアルキルまたはｎ−アルケニルであり、
　環Ａ１、Ａ２およびＡ３は、それぞれ相互に独立して、１，４−フェニレン、２−または３−フルオロ−１，４−フェニレン、トランス−１，４−シクロヘキシレンまたは１，４−シクロヘキセニレンであり、
　Ｚ１およびＺ２は、それぞれ相互に独立して、−ＣＨ２ＣＨ２−または単結合であり、そして
　ｍは０、１または２である］
で示される化合物の１種または２種以上よりなる液晶成分Ａ、および
　ｃ）０〜２０重量％の、−１．５より小さい誘電異方性を有する化合物の１種または２種以上よりなる液晶成分Ｃ、を基材とするものであり、かつまた、このネマティック液晶混合物は少なくとも６０℃のネマティック相範囲、２０℃で３０ｍＰａ．ｓの最高粘度およびε
＜
　上記のようなマトリックス液晶表示体（ＭＬＣ表示体）は知られている。たとえば、各画素子をそれぞれのスイッチングするための非線型素子として、アクティブ素子（すなわち、トランジスター）を使用することができる。これは「アクティブマトリックス」と称されており、下記の２種のタイプに分類することができる：
　１．基体としてのシリコンウェファー上のＭＯＳ（金属酸化物半導体）トランジスター。
　２．基体としてのガラス板上の薄膜トランジスター（ＴＦＴ）。
　タイプ１の場合には、電気光学効果として、動的散乱またはゲスト／ホスト効果が通常、使用される。基体材料として単結晶シリコンが使用されるので、表示体の大きさが制限され、異なる部分表示体をモジュールの形態で一緒に使用しても、その接合に困難が生じる。
　さらに将来性があり、好ましいタイプ２の場合には、電気光学効果として、ＴＮ効果が通常、使用される。これには２種の異なる技術があり、その一つは化合物半導体、たとえばＣｄＳｅなどよりなるＴＦＴであり、他の一つはアモルファスシリコンまたは多結晶質シリコンを基材とするＴＦＴである。この後者の技術は、世界中の開発研究の大きい課題になっている。
　ＴＦＴマトリックスは、表示体のガラス板の１枚の内側表面上に積層され、そして他の１枚のガラス板は、その内側表面上に透明の対向電極を担持する。画素子電極の大きさに比較して、ＴＦＴは非常に小さく、画像を実質的に干渉しない。この技術ではまた、赤フィルター、緑フィルターおよび青フィルターをモザイク状に配置し、各フィルター要素がスイッチできる画素子に対して向かい合うようにすることにより、充分に満足すべき色を有する画表示体にまで拡大することができる。
　ＴＦＴ表示体は通常、トランスミッション中に交さした偏光子を有し、そして背後から照射を受けるＴＮセルとして操作する。
　本発明において、ＭＬＣ表示体の用語は、集積非線型素子を有するマトリックス表示体、すなわち、活性マトリックスとは別に、バリスター（ｖａｒｉｓｔｏｒｓ）またはダイオード（ＭＩＭ＝金属／絶縁体／金属）のようなパッシイブ素子を含有するマトリックス表示体のそれぞれを包含する。
　このタイプのＭＬＣ表示体は、ＴＶ用途（たとえば、ポータブル型ＴＶ）用に、あるいは自動車および航空機設計における高度情報性表示体用に特に適している。コントラストの角度依存性およびスイッチング時間に関する問題に加えて、ＭＬＣ表示体においては、液晶混合物の抵抗値が不十分であるという困難が生じる［ＴＯＧＡＳＨＩ，Ｓ．，ＳＥＫＩＧＵＣＨＩ，Ｋ．，ＴＡＮＡＢＥ，Ｈ．，ＹＡＭＡＭＯＴＯ，Ｅ．，ＳＯＲＩＭＡＣＨＩ，Ｋ．，ＴＡＪＩＭＡ，Ｅ．，ＷＡＴＡＮＡＢＥ，Ｈ．，ＳＨＩＭＩＺＵ，Ｈ．によるＰｒｏｃ．Ｅｕｒｏｄｉｓｐｌａｙ　８４，Ｓｅｐｔ．１９８４：Ａ　２１０−２８８　Ｍａｔｒｉｘ　ＬＣＤ　Ｃｏｎｔｒｏｌｌｅｄ　ｂｙ　Ｄｏｕｂｌｅ　Ｓｔａｇｅ　Ｄｉｏｄｅ　ＲｉｎｇＳ，１４１頁以降、Ｐａｒｉｓ；ＳＴＲＯＭＥＲ，Ｍ．，Ｐｒｏｃ．Ｅｕｒｏｄｉｓｐｌａｙ　８４，Ｓｅｐｔ：１９８４：Ｄｅｓｉｇｎ　ｏｆ　Ｔｈｉｎ　Ｆｉｌｍ　Ｔｒａｎｓｉｓｔｏｒｓ　ｆｏｒ　Ｍａｔｒｉｘ　Ａｄｄｒｅｓｓｉｎｇ　ｏｆ　Ｔｅｌｅｖｉｓｉｏｎ　Ｌｉｑｕｉｄ　Ｃｒｙｓｔａｌ　Ｄｉｓｐｌａｙｓ，１４５頁以降、Ｐａｒｉｓ］。抵抗値を減少させると、ＭＬＣ表示体のコントラストが悪化する。液晶混合物の抵抗値は通常、ＭＬＣ表示体の有効寿命期間にわたる表示体の内側表面の相互作用によって減少するので、受け入れられる有効寿命を得るためには、高い（初期）抵抗は非常に重要である。
　従って、広い動作温度範囲、短いスイッチング時間および低いしきい電圧と組合せて、非常に高い抵抗値を有するＭＬＣ表示体に対する要求は依然として高い。
　本発明の目的は、上記の欠点を有していないか、または少ない程度にしか有しておらず、同時に、非常に高い抵抗値を有するＭＬＣ表示体を提供することにある。
　ここに、この目的が、前記の成分Ａ、成分Ｂおよび成分Ｃ、成分Ｂおよび成分Ｃ、あるいは成分Ｂを基材とするネマティック液晶混合物をこれらの表示素子に使用することによって達成できることが見い出された。
　従って、本発明は
−フレームと一緒になって、セルを形成している２枚の平面平行の支持板、
−支持板上の各画素子をスイッチングするための集積非線型素子、および
−上記セル内に存在し、正の誘電異方性および高い抵抗値を有する、ネマティック液晶混合物、
を有し、この液晶混合物は、次の成分：
　ａ）少なくとも１０重量％の、＋１．５より大きい誘電異方性を有する化合物の一種または二種以上よりなる液晶成分Ｂ、
　ｂ）９０重量％までの、一般式Ｉ
［式中、Ｒ１およびＲ２は、それぞれ相互に独立して、９個までの炭素原子を有するｎ−アルキル、ω−フルオロアルキルまたはｎ−アルケニルであり、
　環Ａ１、Ａ２およびＡ３は、それぞれ相互に独立して、１，４−フェニレン、２−または３−フルオロ−１，４−フェニレン、トランス−１，４−シクロヘキシレンまたは１，４−シクロヘキセニレンであり、
　Ｚ１およびＺ２は、それぞれ相互に独立して、−ＣＨ２ＣＨ２−または単結合であり、そして
　ｍは０、１または２である］
で示され、−１．５〜＋１．５の誘電異方性を有する化合物の一種または二種以上よりなる液晶成分Ａ、および
　ｃ）０〜２０重量％の、−１．５より小さい誘電異方性を有する化合物の一種または二種以上よりなる液晶成分Ｃ、を基材としており、かつまた、このネマティック液晶混合物は、少なくとも６０℃のネマティック相範囲、２０℃で３０ｍＰａ．ｓの最高粘度およびε
＜
　本発明はまた、特にＭＬＣ表示体で使用される、相当する液晶混合物に関する。しかしながら、これらの混合物はまた、多くの別の用途、たとえばＴＮ、ＳＴＮまたはＯＭＩなどにも適している。
　式Ｉで示される化合物の代りに、式Ｉにおいて、基Ｒ１および基Ｒ２のうちの一つがｎ−アルキルであり、そして他の一つがｎ−アルコキシである類似化合物を含有するネマティック液晶混合物は、知られており、種々のデザインで市販されている。しかしながら、これらの液晶混合物は、その抵抗値が低くすぎる点で異なっており、その抵抗値はしばしば、２０°で５×１０９〜１．１×１０１１Ωｃｍまたはそれ以下である。対応するＭＬＣ表示体は、いくつかの商業的用途に対して、低く過ぎる抵抗値を有する。
　誘電異方性が小さい場合には、液晶混合物の抵抗値は一般に、高い。これは、大きいΔεを有する混合物中に存在する極性成分がイオンに対して安定化作用を有し、これにより、高導電性または低抵抗がもたらされるためである。驚くべきことに、ここに、平均誘電率ε［＝３１（２ε⊥＋ε‖）］が小さく、かつまた、同時に、液晶混合物の誘電的にニュートラル（Δε＝−１．５〜＋１．５）な成分が、たとえば芳香族に結合しているアルコキシ官能性基またはエステル官能性基などのいずれの官能性基をも含有していない場合には、特に高い抵抗値が得られることが見い出された。誘電的に正（Δε
＞
　しかしながら、成分Ｂはまた、実質的に、ニトリル含有化合物だけよりなることもでき、これらの化合物の中で、式ＩＩａ〜ＩＩｆにおいて、ＸがＣＮである相当する化合物が好ましい。この場合には、液晶混合物は、実質的に成分Ａ、成分Ｂおよび成分Ｃ、または成分Ａおよび成分Ｂよりなる。
　特に好ましい液晶混合物としては、ニトリル含有化合物とニトリルを含有していないフッ素化化合物との両方を含有する混合物があげられる。ニトリルを含有していないフッ素化化合物は、好ましくは、式ＩＩａ〜ＩＩｆにおいて、ＸがＦ、Ｃｌ、−ＣＦ３、−ＣＨＦ２、−ＯＣＦ３、−ＯＣＨＦ２、−ＯＣＦ２ＣＦ２Ｈまたは
−ＯＣ２Ｆ５である化合物である。
　成分Ｂ中における、ニトリルを含有しない化合物対ニトリル含有化合物の比率は、好ましくは＞１：１、特に＞２：１である。特に好ましい範囲は２．５：１〜６：１である。
　しかしながら、非常に特に好ましいものとしては、成分Ｂが実質的に、ニトリルを含有しないフッ素化化合物よりなる液晶混合物があげられる。好ましくは、式ＩＩ〜ＩＩｆで示される、上記の好ましい化合物を使用する。
　「実質的」の用語は、相当する成分中の別の化合物の量が
＜
＜
　好ましいものとしてはまた、その成分Ｂがその末端に塩素を有する化合物を含有する液晶混合物があげられる。この種の化合物は当業者に知られており、好ましくは式ＩＩａ〜ＩＩｆにおいて、ＸがＣｌである化合物を包含する。特に好ましい態様において、混合物は、式ＩＩａ〜ＩＩｆにおいて、Ａ２−ＸまたはＡ３−Ｘが
であり、ＸがＣＦ３、−ＯＣＦ３、−ＯＣＨＦ２またはＣｌである化合物の一種または二種以上を含有する。さらにまた、成分Ｂはまた、四核状化合物、たとえば式ＩＩｃ〜ＩＩｆにおいて、環Ａ１〜Ａ３のうちの一方が二回、存在する化合物を含有する。
　特に好ましい態様においては、混合物は末端ニトリルを有する化合物を含有しており、この化合物は成分Ｂ中に、０〜５０重量％の量で存在する。特に好ましいものとして、末端ニトリルを有する化合物のいずれをも含有していない混合物があげられる。驚くべきことに、当該表示体において、−ＯＣＦ３、−ＯＣＨＦ２、−ＯＣＦ２ＣＦ２Ｈまたは−ＯＣ２Ｆ５などのような基は、−ＯＣＨ３または−ＯＣ２Ｈ５に比較して、格別に小さい安定化効果を有することが見い出された。同じことが脂肪族に結合したアルコキシ（式ＩＩＩおよび式ＩＶで示される化合物）の場合にもあてはまる。
　本発明に係る混合物は、好ましくは２０°において
＞
＞
＜
＜
　成分Ａ〜Ｃの各化合物の誘電異方性値は、被測定化合物がその分子の長軸に沿って双極を有する場合には、極性混合物（ｐ−トランス−４−プロピルシクロヘキシルベンゾニトリル２４％、ｐ−トランス−４−ペンチルシクロへキシルベンゾニトリル３６％、ｐ−トランス−４−へプチルシクロへキシルベンゾニトリル２５％、および４−シアノ−４’−（トランス−４−ペンチルシクロヘキシル）ビフェニル１５％を含有する混合物）から、あるいはニュートラル化合物の場合には、ニュートラル混合物（トランス−１−ｐ−エチルフェニル−４−プロピルシクロヘキサン２２％、トランス−１−ｐ−メトキシフェニル−１−プロピルシクロヘキサン２０％、トランス−１−ｐ−エトキシフェニル−４−プロピルシクロヘキサン１５％、４−エチル−４−（トランス−４−プロビルシクロヘキシル）ビフェニル１９％、４−エチル−４’−（トランス−４−ペンチルシクロヘキシル）ビフェニル１４％、４，４’−ビス（トランス−４−プロピルシクロヘキシル）ビフェニル５％および４−（トランス−４−ペンチルシクロヘキシル）−４’−（トランス−４−プロピルシクロヘキシル）ビフェニル５％を含有する混合物）から、２０°において、外挿によって、決定される。
　本発明に係る液晶混合物は、低い粘度とともに、高い抵抗値を得ることを可能にし、従って、優れたＭＬＣ表示体の製造を可能にする。本発明に係るＭＬＣ表示体は、好ましくはグーチおよびタリイによる透過度の第一最低値で動作する［Ｃ．Ｈ．ＧｏｏｃｈおよびＨ．Ａ．ＴａｒｒｙによるＥｌｅｃｔｒｏｎ．Ｌｅｔｔ．１０，２−４，１９７４；Ｃ．Ｈ．ＧｏｏｃｈおよびＨ．Ａ．ＴａｒｒｙによるＡｐｐｌ．Ｐｈｙｓ．，Ｖｏｌ．８，１５７５−１５８４，１９７５］。この場合には、たとえば特性曲線の高い急峻性およびコントラストの低い角度依存性（西ドイツ国特許明細書３，０２２，８１８）などの特に好ましい電気光学的性質を、類似の表示体と同一のしきい電圧と組合せて有することに加えて、さらに小さい誘電異方性であっても、第二最低値において充分である。これによって、本発明に係る混合物を使用した場合には、第一最低値において、表示体が格別に高い抵抗値を有することができるようになる。
　２０℃における粘度は、好ましくは
＜
　本発明に係るＭＬＣ表示体で使用することができる、式Ｉ〜ＩＶで示される化合物およびそれらの付属式で示される化合物は、それぞれ既知であるか、あるいは既知化合物と同様にして、製造することができる。
　本発明に従い使用される、好ましい液晶混合物は、式Ｉで示される化合物を全体で、好ましくは１０％〜９０％、特に２０％〜９０％の量で含有する。成分Ｂが主として、強力に誘電的に正のニトリル成分よりなるものではなく、主として、弱い誘電的に正の化合物、たとえば下記にあげるフッ素化化合物だけよりなる場合には、成分Ａは、或る情況の下で、完全に省略することができ、この特別の態様においては、本発明に係る混合物は、独占的に成分Ｂよりなり、そして所望により、成分Ｃを含有する。特に好ましいものとして、成分Ｂが式ＩＩａ〜ＩＩｆ
［各式中、Ｒは９個までの炭素原子を有するｎ−アルキルまたはｎ−アルケニルであり、
　ＸはＣｌ、−ＣＦ３、−ＣＨＦ２、−ＯＣＦ３、−ＯＣＨＦ２、−ＯＣＦ２ＣＦ２Ｈまたは−ＯＣ２Ｆ５であり、そして
　環Ａ１、Ａ２およびＡ３は、それぞれ相互に独立して、１，４−フェニレン、２−または３−フルオロ−１，４−フェニレン、２，３−ジフルオロ−１，４−フェニレン、トランス−１，４−シクロヘキシレンまたは１，４−シクロヘキセニレンである］
で示される化合物よりなる群から選ばれる化合物の一種または二種以上を含有する液晶混合物があげられる。
　また、成分Ｂはさらに上記各式中、Ｘに相当する基がシアノ、−ＮＣＳ又はＦである化合物を一種又は二種以上含んでいてもよい。
　好ましくは、成分Ｂは式ＩＩａ〜ＩＩｆにおいて、Ｘに相当する基がシアノである化合物および式ＩＩａ〜ＩＩｆにおいて、Ｘに相当する基が−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化合物を含有し、成分Ｂ中のシアノ化合物の量は０〜５０重量％である。
　特に好ましい態様において、成分Ｂは、式ＩＩａ〜ＩＩｆにおいて、Ｘに相当する基がシアノである化合物のいずれをも含有しない。
　付属式ＩＩａ〜ＩＩｆで示される化合物において、Ｘは好ましくは、Ｃｌ、ＣＦ３、−ＯＣＦ３、−ＯＣＨＦ２または−ＣＨＦ２である。
　環Ａ１、Ａ２およびＡ３は、それぞれ好ましくは、相互に独立して、トランス−１，４−シクロヘキシレンまたは１，４−フニレンである。好ましい態様において、環Ａ１、Ａ２およびＡ３のうちの一つは、２−または３−フルオロ−１，４ーフェニレン、あるいは２，３−ジフルオロ−１，４−フェニレンである。Ｘに結合している環（すなわち、式ＩＩａおよび式ＩＩｂにおいてはＡ２そして式ＩＩｃ〜ＩＩｆにおいてはＡ３）は好ましくは、１，４−フェニレンであり、この基は非置換であるか、あるいは置換基として、１個または２個のフッ素を有することさえできる。Ａ２−ＸおよびＡ３−Ｘは好ましくは、下記の式（ａ）〜（ｈ）から選ばれる基である：
　これらの基の中では、（ａ）、（ｂ）、（ｄ）、（ｆ）、（ｇ）および（ｈ）が特に好ましい。
　特に好ましい化合物の狹い群を下記にあげる：
　付属式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであるが、基Ｙおよび基Ｚのうちの一つまたは二つは好ましくは、フッ素である。しかしながら、Ｘは好ましくは、Ｆ、Ｃｌ、−ＣＦ３−、−ＯＣＦ３または−ＯＣＨＦ２である。
　成分Ｂは好ましくは、本発明に係る混合物の１０％〜１００％、特に２０％〜８０％を構成する。
　成分Ａは好ましくは、ＩＩ１〜ＩＩ７よりなる群から選ばれる化合物の一種または二種以上を含有する：
（各式中、Ｒ１およびＲ２は請求項１に示されている意味を有する）。
　好適には、成分ＡはＩＩ８〜ＩＩ２０よりなる群から選ばれる化合物の一種または二種以上をさらに含有する：
　（各式中、Ｒ１およびＲ２は請求項１に示されている意味を有し、そしてＩＩ８〜ＩＩ１７中に存在する１，４−フェニレン基は、それぞれ相互に独立して、また１個または２個以上のフッ素により置換されていてもよい）。
　さらにまた、成分Ａは好ましくは、ＩＩ２１〜ＩＩ２５よりなる群から選ばれる化合物の一種または二種以上を含有する：
　（各式中、Ｒ１およびＲ２は請求項１に示されている意味を有し、そしてＩＩ２１〜ＩＩ２５中に存在する１，４−フェニレン基は、それぞれ相互に独立して、また置換基として、１個または２個以上のフッ素を有していてもよい）。
　さらにまた、成分Ａが、ＩＩ２６およびＩＩ２７よりなる群から選ばれる化合物の一種または二種以上を含有する混合物は好ましい混合物である：
（各式中、ＣｒＨ２ｒ＋１は７個までの炭素原子を有する直鎖状アルキル基である）。
　　いくつかの場合には、式
　（式中、Ｒ１およびＲ２は、請求項１に示されている意味を有し、そしてＺ０は、
　で示される化合物を添加すると、スメクティツク相の抑制に有利であることが証明された。しかしながら、これによって、抵抗値は低下する。実用上の適用に対して最適のパラメーターの組合せを有するようにするために、添加されるべき、これらの化合物の量は、当業者によって容易に決定することができる。通常、１５％より少ない量、特に５〜１０％の量が使用される。
　さらにまた、成分Ａ、成分Ｂおよび成分Ｃに加えて、ＩＩＩおよびＩＶ：
（各式中、Ｒ１およびＲ２は前記の意味を有する）
よりなる群から選ばれる化合物の一種または二種以上、および（あるいは）ＶおよびＶＩ
（各式中、Ｒ１およびＲ２は前記の意味を有する）
よりなる群から選ばれる化合物の一種または二種以上、および（あるいは）ＶＩＩ〜ＸＩ
（各式中、Ｒ１およびＲ２は前記の意味を有し、そしてｓは０または１である）
よりなる群から選ばれる化合物の一種または二種以上、をさらに含有する液晶混合物はまた、好ましい混合物である。
　本発明に係る混合物中の式ＩＩＩ〜ＸＩで示される化合物の量は下記の表に見い出すことができる：
化合物ＩＩＩと化合物ＩＶ
　　との合計　　：０％〜４０％、好ましくは１０％〜３０％
化合物Ｖと化合物ＶＩ
　　との合計　　：０％〜４０％、好ましくは５％〜２０％
化合物ＶＩＩ〜ＸＩの合計
　　　　　　　　：０％〜２０％、好ましくは５％〜１５％。
　本発明に係る混合物、好ましくは成分Ａ〜Ｃに関して好ましいものとして前記した化合物より実質的になる混合物はさらに、ここでは詳細にあげられていない、別の化合物をさらに含有することができることは言うまでもない。しかしながら、これは、かなりの場合には、さらに好ましくない物性を導く。当業者は、別種の化合物を使用できるか否かを、そしてまた使用できる別種の化合物の量を、容易に決定することができる。
　偏光子、電極基板および電極よりなり、この電極は表面処理されている、本発明に係るＭＬＣ表示体のデザインはこのタイプの表示体に関して慣用のデザインである。慣用のデザインの定義は、この場合には、非常に広く、ＭＬＣ表示体の全ての修正および変形、特にポリ−ＳｉＴＦＴまたはＭＩＭにもとづくマトリックス表示素子を包含する。
　しかしながら、本発明に係る表示体と従来慣用である、ねじれネマティックセルにもとづく表示体との間の重大な差違は、液晶層の液晶パラメーターの選択にある。
　本発明に係り使用される液晶混合物の調製は常法で行なう。一般に、少ない方の量で使用される成分の所望量を主要成分を構成する成分中に、有利には高められた温度において、溶解させる。諸成分の有機溶剤中、たとえばアセトン、クロロホルムまたはメタノール中の溶液を混合し、次いで混合した後に、たとえば蒸留により、溶剤を再び除去することもできる。
　これらの誘電体はまた、当業者に知られており、刊行物に記載されている、別の添加剤をまた、含有することができる。たとえば、０〜１５％の多色性着色剤またはカイラルドーピング物質を添加することができる。
　下記の例は、本発明を説明しようとするものであり、本発明を制限するものではない。本明細書の前記および後記の記載において、温度はいずれも、℃で示されている。パーセンテージは重量による。
例１（参考例）
　ｐ−トランス−４−プロピルシクロヘキシルベンゾニトリル　１７％、
　ｐ−トランス−４−ブチルシクロへキシルベンゾニトリル　１３％、
　トランス−１−ｐ−プロピルフェニル−４−ペンチルシクロヘキサン　２２％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　Ｅ−エチル−４’−（トランス−４−ペンチルシクロヘキシル）−ビフェニル　９％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック液晶混合物を含有するＴＦＴタイプのマトリックス液晶表示体は、３×１０１２Ωｃｍの抵抗値を有する。このネマティック混合物は９１°の透明点、２０°で１８ｍＰａ．ｓの粘度、５．０の平均ＤＣおよび０．１１８の光学異方性を有する。
例２（参考例）
　ｐ−トランス−４−プロピルシクロヘキシルベンゾニトリル　１７％、
　ｐ−トランス−４−ブチルシクロへキシルベンゾニトリル　１３％、
　トランス，トランス−４−ペンチル−４’−フルオロメチル−シクロヘキシル−シクロヘキサン　１３％、
　トランス，トランス−４−プロピル−４’−フルオロメチル−シクロヘキシル−シクロヘキサン　１３％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　７％、
　４−エチル−４’−（トランス−４−ペンチルシクロヘキシル）−ビフェニル　７％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、９３°の透明点、１９ｍＰａ．ｓの粘度、５．４の平均ＤＣ、０．１０７のΔｎおよび２．５×１０１２Ωｃｍの抵抗値を有する。
例３
　ｐ−トランス−４−ペンチルシクロへキシル−フルオロベンゼン　１０％、
　トランス−１−ｐ−プロピルフェニル−４−ペンチルシクロヘキサン１７％、
　１−［トランス−４−（トランス−４−プロピルシクロヘキシル）−シクロヘキシル］−２−（ｐ−トリフルオロメチルフェニル）−エタン　１０％、
　１−［トランス−４−（トランス−４−ペンチルシクロヘキシル）−シクロヘキシル］−２−（３，４−ジフルオロフェニル）−エタン　１０％、
　１−［トランス−４−（トランス−４−プロピルシクロヘキシル）−シクロヘキシル］−２−（３，４−ジフルオロフェニル）−エタン　１０％、
　１−［トランス−４−（トランス−４−プロピルシクロヘキシル）−シクロヘキシル］−２−（ｐ−トリフルオロメトキシフェニル）−エタン　２０％、
　１−［トランス−４−（トランス−４−ペンチルシクロヘキシル）−シクロへキシル］−２−（ｐ−トリフルオロメトキシフェニル）−エタン　２０％、および
　４−（トランス−４−ペンチルシクロヘキシル）−４’−（トランス−４−プロピルシクロヘキシル）−２−フルオロビフェニル　３％、
よりなるネマティック混合物は、８８°の透明点、１５．２ｍＰａ．ｓの粘度、４．３の平均ＤＣ、０．０７８のΔｎおよび８．６×１０１３Ωｃｍの抵抗値を有する。この混合物は２．７Ｖのしきい電圧において、グーチおよびタリイによる第一最低値で操作するのに特に適している。
例４
　４，４’−ビス−（トランス−４−プロピルシクロヘキシル）−２−フルオロビフェニル　４％、
　ｐ−トランス−４−ペンチルシクロヘキシルーフルオロベンゼン　１０％、
　トランス−１−ｐ−プロピルフェニル−４−ペンチルシクロヘキサン　１２％、
　１−［トランス−４−（トランス−４−プロピルシクロヘキシル）−シクロヘキシル］−２−（ｐ−トリフルオロメチルフェニル）−エタン　１０％、
　１−［トランス−４−（トランス−４−ペンチルシクロヘキシル）−シクロへキシル］−２−（３，４−ジフルオロフェニル）−エタン　１０％、
　１−［トランス−４−（トランス−４−プロピルシクロヘキシル）−シクロヘキシル］−２−（３，４−ジフルオロフェニル）−エタン　１０％、
　１−［トランス−４−（トランス−４−プロピルシクロヘキシル）−シクロヘキシル］−２−（ｐ−トリフルオロメトキシフェニル）−エタン　２０％、
　１−［トランス−４−（トランス−４−ペンチルシクロヘキシル）−シクロヘキシル］−２−（ｐ−トリフルオロメトキシフェニル）−エタン　２０％、および
　４−（トランス−４−ペンチルシクロヘキシル）−４’−（トランス−４−プロピルシクロヘキシル）−２−フルオロビフェニル　４％、
よりなるネマティック混合物は、９１°の透明点、０．０７６のΔｎ、４．２の平均ＤＣおよび７．３×１０１３Ωｃｍの抵抗値を有する。
例５（参考例）
　ｐ−トランス−４−プロピルシクロヘキシルベンゾニトリル　１３％、
　ｐ−トランス−４−ブチルシクロへキシルベンゾニトリル　８％、
　トランス，トランス−４−ペンチル−４’−フルオロメチル−シクロヘキシル−シクロヘキサン１５％、
　　トランス，トランス−４−プロピル−４’−フルオロメチル−シクロヘキシル−シクロヘキサン　１７％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル−シクロへキシル］−２−（ｐ−プロピルフェル）の−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６　％、
よりなるネマティック混合物は、９６°の透明点、０．１０３のΔｎ、４．９の平均ＤＣおよび１．０×１０１３Ωｃｍの抵抗値を有する。この混合物は、２．３Ｖのしきい電圧で、グーチおよびタリイによる第一最低値で操作するのに特に適している。
例６（参考例）
　ｐ−トランス−４−プロピルシクロヘキシルベンゾニトリル　１３％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１５％、
　トランス，トランス−４−ペンチル−４’−（２−フルオロエチル）−シクロへキシルシクロヘキサン　１２％、
　１−［トランス−４−（トランス−４−プロピルシクロへキシル）−シクロへキシル］−２−（ｐ−メチルフェニル）−エタン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロへキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、９９゜の透明点、０．０９７のΔｎ、４．１の平均ＤＣおよび７．８×１０１３Ωｃｍの抵抗値を有する。この混合物は、２．９Ｖのしきい電圧で、グーチおよびタリイによる第一最低値で操作するのに特に適する。
例７（参考例）
　ｐ−トランス−４−プロピルシクロヘキシルベンゾニトリル　１６％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１３％、
　トランス，トランス−４−ペンチル−４’−（２−フルオロエチル）−シクロヘキシルシクロヘキサン　１１％、
　１−［トランス−４−（トランス−４−プロピルシクロヘキシル）−シクロへキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロへキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、９９．５°の透明点、０．１００のΔｎ、４．２の平均ＤＣおよび７．５×１０１３Ωｃｍの抵抗値を有する。この混合物は、２．７Ｖのしきい電圧で、グーチおよびタリイの第一最低値で操作するのに特に適する。
例８（参考例）
　ｐ−トランス−４−プロピルシクロヘキシルベンゾニトリル　１７％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１３％、
　トランス−１−ｐ−プロピルフェニル−４−ペンチルシクロヘキサン　９％、
　１−［トランス−４−（トランス−４−プロピルシクロヘキシル）−シクロへキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　９％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、９３．４°の透明点、０．１０８のΔｎ、４．４の平均ＤＣおよび１．３×１０１３Ωｃｍの抵抗値を有する。２０°における粘度は１８．４ｍＰａ．ｓである。
例９（参考例）
　ｐ−トランス−４−プロピルシクロヘキシルベンゾニトリル　１７％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１３％、
　トランス−１−ｐ−プロピルフェニル−４−ペンチルシクロヘキサン１１％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロへキシル］−２−（ｐ−プロピルフェニル）−エタン　４％、
　１−［トランス−４−（トランス−４−プロピルシクロヘキシル）−シクロへキシル１−２−（ｐ−ペンチルフェニル）−エタン　４％、
　４−エチル−４’−（トランス−４−プロピルシクロヘキシル）−ビフェニル　８％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、８９．８°の透明点、０．１０２のΔｎ、４．４の平均ＤＣ、１．５×１０１３Ωｃｍの抵抗値および１８．１ｍＰａ．ｓの粘度を有する。
例１０（参考例）
　ｐ−トランス−４−プロピルシクロヘキシル−フルオロベンゼン　８％、
　ｐ−トランス−４−ペンチルシクロヘキシル−フルオロベンゼン　７％、
　ｐ−トランス−４−ヘキシルシクロヘキシル−フルオロベンゼン　８％、
　ｐ−トランス−４−ヘプチルシクロヘキシル−フルオロベンゼン　７％、
　１−［トランス−４−（トランス−４−プロピルシクロヘキシル−シクロヘキシル］−２−（２，３’，４’−トリフルオロビフェニル−４−イル）−エタン５％、
　１−［トランス−４−（トランス−４−ペンチルシクロヘキシル）−シクロヘキシル］−２−（２，３’，４’−トリフルオロビフェニル−４−イル）−エタン５％、
　トランス，トランス−１−（ｐ−エチルフェニル）−４−プロピル−シクロヘキシルシクロヘキサン　８％、
　トランス，トランス−１−（ｐ−プロピルフェニル）−４−ペンチル−シクロヘキシルシクロヘキサン　７％、
　トランス，トランス−１−（ｐ−フルオロフェニル）−４−プロピル−シクロヘキシルシクロヘキサン　８％、
　トランス，トランス−１−（ｐ−フルオロフェニル）−４−ペンチル−シクロヘキシルシクロヘキサン　７％、
　トランス，トランス−１−（ｐ−トリフルオロメトキシフェニル）−４−プロピル−シクロヘキシルシクロヘキサン　６％、
　トランス，トランス−１−（ｐ−トリフルオロメトキシフェニル）−４−ペンチル−シクロへキシルシクロヘキサン　４％、
　トランス，トランス−１−［ｐ−（１，１，２，２−テトラフルオロエトキシ）−フェニル］−４−プロピルーシクロヘキシルシクロヘキサン　６％、
　トランス，トランス−１−［ｐ−（１，１，２，２−テトラフルオロエトキシ）−フェニル］−４−ペンチル−シクロヘキシルシクロヘキサン　４％、
　４，４’−ビス−（トランス−４−プロピルシクロヘキシル）−２−フルオロビフェニル　３％、
　４，４’−ビス−（トランス−４−ペンチルシクロヘキシル）−２−フルオロビフェニル　３％、および
　４−（トランス−４−ペンチルシクロヘキシル−４’−（トランス−４−プロピルシクロヘキシル）−２−フルオロビフェニル　４％、
よりなるネマティック混合物は、９２゜の透明点、０．０９９のΔｎ、４．１の平均ＤＣ、５．４×１０１３Ωｃｍの抵抗値および僅かに１４ｍＰａ．ｓの粘度を有する。
例１１（参考例）
　ｐ−トランス−４−プロピルシクロヘキシルベンゾニトリル　１０％、
　トランス−１−ｐ−プロピルフェニル−４−ペンチルシクロヘキサン２２％、
　４，４’−ビスープロピルビフェニル　５％、
　トランス，トランス−４−プロピル−４’−メチル−シクロへキシルシクロヘキサン　５％、
　１−［トランス−４−（トランス−４−プロピルシクロヘキシル）−シクロへキシル］−２−（ｐ−メチルフェニル）−エタン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロへキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　１，４−ビス−（トランス−４−プロピルシクロヘキシル）−ベンゼン　５％、
　４−エチル−４’−（トランス−４−プロピルシクロヘキシル）−ビフェニル　９％、
　４−エチル−４’−（トランス−４−ペンチルシクロヘキシル）−ビフェニル　９％、
　１−（トランス−４−プロピルシクロヘキシル）−２−（４’−エチル−２’−フルオロビフェニル−４−イル）−エタン　５％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物は、９５°の透明点、１６ｍＰａ．ｓの粘度、０．１１３のΔｎ、３．８の平均ＤＣおよび７×１０１３Ωｃｍの抵抗値を有する。
例１２（参考例）
　ｐ−トランス−４−プロピルシクロヘキシルサンゾニトリル　１７％、
　トランス−１−ｐ−プロピルフェニル−４−ペンチルシクロヘキサン　１１％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１３％、
　１−［トランス−４−（トランス−４−プロピルシクロヘキシル）−シクロへキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　８％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルックロヘキシル）−４’−（トランス−４−プロピルシクロヘキシル）−２−フルオロビフェニル　６％、
よりなるネマティック混合物は、９０°の透明点、１８ｍＰａ．ｓの粘度および０．１０２のΔｎを有する。
例１３
　ｐ−トランス−４−プロピルシクロヘキシルベンゾニトリル　１４％、
　トランス−１−ｐ−フルオロフェニル−４−ペンチルシクロヘキサン　１４％、
　トランス−１−ｐ−フルオロフェニル−４−プチルシクロヘキサン　１４％、
　トランス−１−ｐ−プロピルフェニル−４−ペンチルシクロヘキサン　１０％、
　１一［トランス−４−（トランス−４−プロピルシクロヘキシル）−シクロヘキシル］−２−（ｐ−フルオロフェニル）−エタン　６％、
　１−［トランス−４−（トランス−４−ペンチルシクロヘキシル）−シクロヘキシル］−２−（ｐ−フルオロフェニル）−エタン　６％、
　１−［トランス−４−（トランス−４−ペンチルシクロヘキシル）−シクロヘキシル］−２−（ｐ−トリフルオロメチルフェニル）−エタン　５％、
　４，４’−ビス−（トランス−４−プロピルシクロヘキシル）−ビフェニル５％、
　４，４’−ビス−（トランス−４−プロピルシクロヘキシル）−２−フルオロビフェニル　５％、
　４，４’−ビス−（トランス−４−ペンチルシクロヘキシル）−２−フルオロビフェニル　５％、
　４，４’−ビス−（トランス−４−ペンチルシクロヘキシル）−ビフェニル５％、
　４−（トランス−４−ペンチルシクロヘキシル）−４’−（トランス−４−プロピルシクロヘキシル）フェニル　５％および
　４−（トランス−４−ペンチルシクロヘキシル）−４’−（トランス−４−プロピルシクロヘキシル）−フルオロビフェニル　６％、
よりなるネマティック混合物は、９５°の透明点、１７ｍＰａ．ｓの粘度および０．１０５のΔｎを有する。
　下記の混合物はＭＬＣ表示体用に極めて適している。
例１４
　１−（トランス−４−ペンチルシクロヘキシル）−２−（４’−フルオロビフェニル−４−イル）−エタン　１０％、
　トランス−１−ｐ−プロピルフェニル−４−ペンチルシクロヘキサン　１７％、
　１−［トランス−４−（トランス−４−プロピルシクロヘキシル）−シクロヘキシル］−２−（ｐ−トリフルオロメチルフェニル）−エタン　１０％、
　１−（トランス−４−ペンチルシクロヘキシル）−２−［トランス−４−（３，４−ジフルオロフェニル）−シクロヘキシル］−エタン　１０％、
　１−［トランス−４−（トランス−４−プロピルシクロヘキシル）−シクロヘキシル］−２−（３，４−ジフルオロフェニル）−エタン　１０％、
　１−［トランス−４−（トランス−４−プロピルシクロヘキシル）−シクロヘキシル］−２−（ｐ−トリフルオロメトキシフェニル）−エタン　２０％、
　１−［トランス−４−（トランス−４−ペンチルシクロヘキシル）−シクロへキシル］−２−（ｐ−トリフルオロメトキシフェニル）−エタン　２０％、および
　４−（トランス−４−ペンチルシクロヘキシル−４’−（トランス−４−プロピルシクロヘキシル）−２−フルオロビフェニル　３％、
よりなるネマティック混合物を調製する。
例１５
　４，４’−ビス−（トランス−４−プロピルシクロヘキシル）−２−フルオロビフェニル　４％、
　ｐ−トランス−４−ペンチルシクロへキシル−フルオロベンゼン　１０％、
　トランス，トランス−４−プロピル−４’−メトキシメチル−シクロヘキシルシクロヘキサン　１２％、
　１−［トランス−４−（トランス−４−プロピルシクロヘキシル）−シクロヘキシル］−２−（ｐ−トリフルオロメチルフェニル）−エタン　１０％、
　１−［トランス−４−（トランス−４−ペンチルシクロヘキシル）−シクロヘキシル］−２−（３，４−ジフルオロフェニル）−エタン　１０％、
　１−［トランス−４−（トランス−４−プロピルシクロヘキシル）−シクロヘキシル］−２−（３，４−ジフルオロフェニル）−エタン　１０％、
　　１−［トランス−４−（トランス−４−プロピルシクロヘキシル）−シクロへキシル］−２−（ｐ−トリフルオロメトキシフェニル）−エタン　２０％、
　　１−［トランス−４−（トランス−４−ペンチルシクロヘキシル）−シクロヘキシル］−２−（ｐ−トリフルオロメトキシフェニル）−エタン　２０％、および
　　４−（トランス−４−ペンチルシクロヘキシル）−４’−（トランス−４−プロピルシクロヘキシル）−２−フルオロビフェニル　４％、
よりなるネマティック混合物を調製する。
例１６（参考例）
　１−（トランス−４−プロピルシクロヘキシル）−２−（ｐ−シアノフェニル）−エタン　１３％、
　ｐ−［トランス−４−（トランス−４−ペンチルシクロヘキシル）−シクロへキシル］−ベンゾニトリル　８％、
　トランス，トランス−４−ペンチル−４’−フルオロメチル−シクロヘキシルシクロヘキサン　１８％、
　トランス，トランス−４−プロピル−４’−フルオロメチル−シクロヘキシルシクロヘキサン　１７％、
　１−（トランス−４−プロピルシクロヘキシル）−２−（トランス−４−ペンチルシクロヘキシル）−エタン４％、
　１−［ｐ−（トランス−４−プロピルシクロヘキシル−フェニル］−２−（トランスー４−ペンチルシクロヘキシル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例１７（参考例）
　ｐ−トランス−４−プロピルシクロヘキシルベンゾニトリル　１３％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１５％、
　１−（トランス−４−ペンチルシクロヘキシル）−４−プロピルシクロヘキス−１−エン　１２％、
　１−［トランス−４−（トランス−４−ペンチルシクロヘキシル）−シクロヘキシル］−４−プロピルシクロヘキス−１−エン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロへキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例１８（参考例）
　ｐ−トランス−４−プロピルシクロヘキシルベンゾニトリル　１６％、
　トランス，トランス−４−ペンチル−４’−フルオロメチル−シクロヘキシルシクロヘキサン　１３％、
　トランス，トランス−４−プロピル−４’−フルオロメチル−シクロヘキシルシクロヘキサン　１３％、
　トランス，トランス−４−ペンチル−４’−（２−フルオロエチル）−シクロヘキシルシクロヘキサン　１１％、
　１−（トランス−４−プロピルシクロヘキシル）−２−（４−ペンチルビフェニル−４’−イル）−エタン　４％、
　１−［ｐ−（トランス−４−ペンチルシクロヘキシル）−フェニル］−２−（ｐ−プロピルフェニル）−エタン　４％、
　１−（トランス−４−ペンチルシクロヘキシル）−２−［トランス−４−（ｐ−プロピルフェニル）−シクロへキシル］−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロビルシクロヘキシル）−ビフェニル　９％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例１９（参考例）
　ｐ−トランス−４−プロピルシクロへキシルベンゾニトリル　１７％、
　トランス，トランス−４−ペンチル−４’−エトキシ−シクロへキシルシクロヘキサン　１３％、
　トランス，トランス−４−プロピル−４’−フルオロメチル−シクロヘキシルシクロヘキサン　１３％、
　トランス−１−ｐ−プロピルフェニル−４−ペンチルシクロヘキサン　９％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロへキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　９％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例２０（参考例）
　ｐ−トランス−４−プロピルシクロヘキシルベンゾニトリル　１７％、
　トランス，トランス−４−ペンチル−４’−メトキシ−シクロへキシルシクロヘキサン　１３％、
　トランス，トランス−４−プロピル−４’−プロポキシ−シクロへキシルシクロヘキサン　１３％、
　トランス−１−ｐ−プロピルフェニル−４−ペンチルシクロヘキサン　１１％、
　１−［トランス−４−（トランス−４−プロピルシクロヘキシル）−シクロへキシル］−２−（ｐ−メチルフェニル）−エタン　４％、
　１−［トランス−４−（トランス−４−プロピルシクロヘキシル）−シクロへキシル］−２−（ｐ−エチルフェニル）−エタン　４％、
　１−［トランス−４−（トランス−４−プロピルシクロヘキシル）−シクロヘキシル］−２−（ｐ−プロピルフェニル）−エタン　４％、
　１−［トランス−４−（トランス−４−プロピルシクロヘキシル）−シクロヘキシル］−２−（ｐ−ペンチルフェニル）−エタン　４％、
　４−エチル−４’−（トランス−４−プロピルシクロヘキシル）−ビフェニル　８％、
　４−エチル−４’−（トランス−４−ペンチルシクロヘキシル）−ビフェニル　８％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例２１　（参考例）
　ｐ−トランス−４−プロピルシクロへキシルベンゾニトリル　１７％、
　ｐ−トランス−４−ブチルシクロへキシルベンゾニトリル　１３％、
　トランス−１−ｐ−プロピルフェニル−４−ペンチルシクロヘキサン　２２％、
　１−（トランス−４−プロピルシクロヘキシル）−２−（４−エチル−２，３−ジフルオロビフェニル−４’−イル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロへキシル）−シクロへキシル］−２−（ｐ−プロピルフェニル）−エタン　４％、
　１−［トランス−４−（トランス−４−プロピルシクロヘキシル）−シクロヘキシル］−２−（ｐ−ペンチルフェニル−エタン　４％、
　４−エチル−４’−（トランス−４−プロピルシクロヘキシル）−ビフェニル　９％、
　４−エチル−４’−（トランス−４−ペンチルシクロヘキシル）−ビフェニル　９％、
　４，４’−ビス−（トランス−４−プロピルシクロヘキシル）−２−フルオロビフェニル　４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック液晶混合物を調製する。
例２２（参考例）
　ｐ−トランス−４−プロピルシクロヘキシルベンゾニトリル　１５％、
　ｐ−トランス−４−ブチルシクロへキシルベンゾニトリル　１１％、
　トランス，トランス−４−ペンチル−４’−フルオロメチル−シクロヘキシルシクロヘキサン　１１％、
　トランス，トランス−４−プロビル−４’−フルオロメチル−シクロヘキシルシクロヘキサン　１１％、
　１−［トランス−４−（トランス−４−プロピルシクロヘキシル）−シクロヘキシル］−２−（ｐ−メチルフェニル）−エタン　４％、
　１−［トランス−４−（トランス−４−プロピルシクロヘキシル）−シクロヘキシル］−２−（ｐ−エチルフェニル）−エタン　４％、
　１−［トランス−４−（トランス−４−プロピルシクロヘキシル）−シクロヘキシル］−２−（ｐ−プロビルフェニル）−エタン　４％、
　１−［トランス−４−（トランス−４−プロピルシクロヘキシル）−シクロヘキシル］−２−（ｐ−ペンチルフェニル）−エタン　４％、
　２−ｐ−フルオロフェニル−５−へキシルピリミジン４％、
　２−ｐ−フルオロフェニル−５−ペンチルピリジン４％、
　４−エチル−４’−（トランス−４−プロピルシクロヘキシル）−ビフェニル　７％、
　４−エチル−４’−（トランス−４−ペンチルシクロヘキシル）−ビフェニル　７％、
　４，４’−ビス−（トランス−４−プロピルシクロヘキシル）−２−フルオロビフェニル４％、
　４，４’−ビス−（トランス−４−ペンチルシクロヘキシル）−２−フルオロビフェニル　４％、および
　４−（トランス−４−ペンチルシクロヘキシル）−４’−（トランス−４−プロピルシクロヘキシル）−２−フルオロビフェニル　６％、
よりなるネマティック混合物を調製する。
例２３
　ｐ−トランス−４−プロピルシクロヘキシルベンゾニトリル　１４％、
　ｐ−トランス−４−ペンチルシクロへキシル−フルオロベンゼン　１０％、
　ｐ−トランス−４−へプチルシクロへキシル−フルオロベンゼン　１０％、
　ｐ−トランス−４−ペンチルシクロヘキシル−ジフルオロメトキシベンゼン２０％、
　１−［トランス−４−（トランス−４−プロピルシクロヘキシル）−シクロヘキシル］−２−（ｐ−フルオロフェニル）−エタン　６％、
　１−［トランス−４−（トランス−４−ペンチルシクロヘキシル）−シクロヘキシル］−２−（ｐ−フルオロフェニル）−エタン　６％、
　１−［トランス−４−（トランス−４−プロピルシクロヘキシル）−シクロへキシル］−２−（ｐ−プロピルフェニル）−エタン　５％、
　４，４’−ビス−（トランス−４−プロピルシクロヘキシル）−ビフェニル　５％、
　４，４’−ビス−（トランス−４−ペンチルックロヘキシル）−ビフェニル　４％、
　４，４’−ビス−（トランス−４−ペンチルックロヘキシル）−２−フルオロビフェニル　５％、
　４，４’−ビス−（トランス−４−プロピルシクロヘキシル）−２−フルオロビフェニル　５％、
　４−（トランス−４−ペンチルックロヘキシル）−４’−（トランス−４−プロピルシクロヘキシル）−ビフェニル　５％、および
　４−（トランス−４−ペンチルシクロヘキシル−４’−（トランス−４−プロピルシクロヘキシル）−２−フルオロビフェニル　５％、
よりなるネマティック混合物は、９３°の透明点、１７ｍＰａ．ｓの粘度、０．１０５のΔｎおよび高い抵抗値を有する。
例２４
　ｐ−トランス−４−ペンチルシクロへキシル−フルオロベンゼン　１０％、
　ｐ−トランス−４−ヘキシルシクロへキシル−フルオロベンゼン　１０％、
　ｐ−トランス−４−ヘプチルシクロへキシル−フルオロベンゼン　１０％、
　ｐ−［トランス−４−（トランス−４−プロピルシクロヘキシル）−シクロヘキシル］−トリフルオロメトキシベンゼン　２０％、
　１−［トランス−４−（トランス−４−プロピルシクロヘキシル）−シクロヘキシル］−２−（ｐ−トリフルオロメチルフェニル）−エタン　１０％、
　１−［トランス−４−（トランス−４−プロピルシクロヘキシル）−シクロへキシル］−２−（ｐ−トリフルオロメトキシフェニル）−エタン　１０％、
　１−［トランス−４−（トランス−４−ペンチルシクロヘキシル）−シクロヘキシル］−２−（ｐ−トリフルオロメトキシフェニル）−エタン　２０％、および
　４−トリフルオロメトキシ−４’−（トランス−４−ペンチルシクロヘキシル）−ビフェニル　１０％、
よりなるネマティック混合物は、８０°の透明点、０．０７９のΔｎ、２．２７ボルトのしきい電圧Ｖ（１０／０／２０）および非常に小さい粘度を有する。
例２５
　ｐ−トランス−４−プロピルシクロヘキシル−トリフルオロメトキシベンゼン　２５％、
　４−トリフルオロメトキシ−４’−（トランス−４−ペンチルシクロヘキシル）−ビフェニル　２０％、
　ｐ−［トランス−４−（トランス−４−プロピルシクロヘキシル）−シクロへキシル］−トリフルオロメトキシベンゼン　１５％、
　１−［トランス−４−（トランス−４−プロピルシクロヘキシル）−シクロへキシル］−２−（ｐ−トリフルオロメトキシフェニル）−エタン　２０％、および
　１−［トランス−４−（トランス−４−ペンチルシクロヘキシル）−シクロヘキシル］−２−（ｐ−トリフルオロメトキシフェニル）−エタン　２０％、
よりなるネマティック混合物は、５４°の透明点、０．０８８のΔｎ、２．１８ボルトのしきい電圧Ｖ（１０／０／２０）および非常に小さい粘度を有する。
例２６
　ｐ−トランス−４−ペンチルシクロへキシルーフルオロベンゼン　１０％、
　ｐ−トランス−４−へキシルシクロへキシルーフルオロベンゼン　１０％、
　ｐ−トランス−４−へキシルシクロヘキシルージフルオロメトキシベンゼン１２％、
　１−［トランス−４−（トランス−４−プロピルシクロヘキシル）−シクロヘキシル］−２−（ｐ−フルオロフェニル）−エタン　１０％、
　１−［トランス−４−（トランス−４−ペンチルシクロヘキシル）−シクロヘキシル］−２−（ｐ−フルオロフェニル）−エタン　１１％、
　１−［トランス−４−（トランス−４−プロピルシクロヘキシル）−シクロヘキシル］−２−（ｐ−トリフルオロメトキシフェニル）−エタン　１１％、
　１−［トランス−４−（トランス−４−ペンチルシクロヘキシル）−シクロヘキシル］−２−（ｐ−トリフルオロメトキシフェニル）−エタン　１１％、
　１−［トランス−４−（トランス−４−プロピルシクロヘキシル）−シクロヘキシル］−２−（ｐ−トリフルオロメチルフェニル）−エタン　１１％、
　ｐ−［トランス−４−（トランス−４−プロピルシクロヘキシル］−トリフルオロメトキシベンゼン　１０％、および
　４，４’−ビス−（トランス−４−ペンチルシクロヘキシル）−ビフェニル４％、
よりなるネマティック混合物は、８７°の透明点、０．０７９８のΔｎ、＋６．５の誘電異方性、２．２５ボルトのしきい電圧Ｖ（１０／０／２０）および非常に小さい粘度を有する。
例２７
　ｐ−トランス−４−プロピルシクロヘキシル−トリフルオロメトキシベンゼン　１０％、
　ｐ−トランス−４−プロピルシクロヘキシル−ジフルオロメトキシベンゼン　１０％、
　１−［トランス−４−（トランス−４−ペンチルシクロヘキシル）−シクロヘキシル］−２−（ｐ−トリフルオロメチルフェニル）−エタン　１０％、
　１−［トランス−４−（トランス−４−プロピルシクロヘキシル）−シクロヘキシル］−２−（ｐ−フルオロフェニル）−エタン　１０％、
　１−［トランス−４−（トランス−４−ペンチルンシクロヘキシル）−シクロヘキシル］−２−（ｐ−フルオロフェニル）−エタン　１０％、
　１−［トランス−４−（トランス−４−プロピルシクロヘキシル）−シクロへキシル］−２−（ｐ−トリフルオロメトキシフェニル）−エタン　１０％、
　１−［トランス−４−（トランス−４−ペンチルシクロヘキシル）−シクロヘキシル］−２−（ｐ−トリフルオロメトキシフェニル）−エタン　１５％、
　１−［トランス−４−（トランス−４−プロピルシクロヘキシル）−シクロへキシル］−２−（ｐ−トリフルオロメチルフェニル）−エタン　１０％、
　ｐ−［トランス−４−（トランス−４−ペンチルシクロヘキシル）−シクロヘキシル］−トリフルオロメトキシベンゼン　１０％、および
　４−トリフルオロメトキシ−４’−（トランス−４−ペンチルシクロヘキシル）−ビフェニル　５％、
よりなるネマティック混合物は、８１°の透明点、０．０７９５のΔｎ、２．４７ボルトのしきい電圧Ｖ（１０／０／２０）および非常に小さい粘度を有する。
例２８
　ｐ−トランス−４−プロピルシクロへキシル−トリフルオロメトキシベンゼン　１０％、
　ｐ−トランス−４−ペンチルシクロヘキシル−ジフルオロメトキシベンゼン　２５％、
　ｐ−［トランス−４−（トランス−４−プロピルシクロヘキシル）−シクロへキシル］−トリフルオロメトキシベンゼン　１５％、
　１−［トランス−４−（トランス−４−プロピルシクロヘキシル）−シクロヘキシル］−２−（ｐ−トリフルオロメトキシフェニル）−エタン　１５％、
　１−［トランス−４−（トランス−４−プロピルシクロヘキシル）−シクロへキシル］−２−（ｐ−トリフルオロメチルフェニル）−エタン　１５％、および
　４−トリフルオロメトキシ−４’−トランス−４−ペンチルシクロへキシルビフェニル　２０％、
よりなるネマティック混合物は、７１°の透明点、０．０８７８のΔｎ、＋６．１のΔε、２．０９ボルトのしきい電圧Ｖ（１０／０／２０）および２０℃で１２ｍＰａ．ｓの粘度を有する。
例２９
　ｐ−トランス−４−ペンチルシクロへキシル−フルオロベンゼン　１０％、
　ｐ−トランス−４−へキシルシクロヘキシル−フルオロベンゼン　１５％、
　ｐ−トランス−４−へプチルシクロへキシル−フルオロベンゼン　１５％、
　ｐ−［トランス−４−（トランス−４−プロピルシクロヘキシル）−シクロへキシル］−トリフルオロメトキシベンゼン　２０％、
　１−［トランス−４−（トランス−４−プロピルシクロヘキシル）−シクロヘキシル］−２−（ｐ−トリフルオロメトキシフェニル−エタン　２０％、および
　１−［トランス−４−（トランス−４−ペンチルシクロヘキシル）−シクロヘキシル］−２−（ｐ−トリフルオロメトキシフェニル）−エタン　２０％、
よりなるネマティック混合物は、６５゜の透明点、２０゜で１１ｍＰａ．ｓの粘度、０．０７４のΔｎ、＋５．６のΔεおよび２．０６ボルトのしきい電圧Ｖ（１０／０／２０）を有する。
　例３０〜５８の混合物の組成を以下に示す。各化合物は下記のとおりのコード番号で表わす：
ＰＣＨ−３０１　：トランス−１−ｐ−メトキシフェニル−４−プロピルシクロヘキサン
ＣＣＨ−３０１　：トランス，トランス−４−メトキシ−４’−プロピルシクロヘキシルシクロヘキサン
ＣＢＣ−３３Ｆ　：４，４’−ビス−（トランス−４−プロピルシクロヘキシル）−２−フルオロビフェニル
ＣＢＥ−５５Ｆ　：４，４’−ビス−（トランス−４−ペンチルシクロヘキシル）−２−フルオロビフェニル
ＣＢＣ−５３Ｆ　：４−（トランス−４−ペンチルシクロヘキシル）−４’−（トランス−４−プロピルシクロヘキシル）−２−フルオロビフェニル
ＣＢＣ−３３　：４，４’−ビス−（トランス−４−プロピルシクロヘキシル）−ビフェニル
ＣＢＣ−５５　：４，４’−ビス−（トランス−４−ペンチルシクロヘキシル）−ビフェニル
ＣＢＣ−５３　：４−（トランス−４−ペンチルシクロヘキシル）−４’−（トランスー４−プロピルシクロヘキシル）−ビフェニル
ＥＣＣＰ−３３　：１−［トランス−４−（トランス−４−プロピルシクロヘキシル）−シクロヘキシル］−２−（ｐ−プロピルフェニル）−エタン
ＣＣＨ−５１Ｆ　：トランス，トランス−４−フルオロメチル−４’−ペンチルシクロヘキシルシクロヘキサン
ＣＣＨ−３１Ｆ　：トランス，トランス−４−フルオロメチル−４’−プロビルシクロヘキシルシクロヘキサン
ＰＴＰ−１０２　：４−メチル−４’−エトキシ−トラン
ＰＴＰ−２０１　：４−メトキシ−４’−エチル−トラン
ＣＰＴＰ−３０１：４−（トランス−４−プロピルシクロヘキシル）−４’−メトキシ−トラン
ＣＰＴＰ−３０２：４−（トランス−４−プロピルシクロヘキシル）−４’−エトキシ−トラン
ＣＰＴＰ−３０３：４−（トランス−４−プロピルシクロヘキシル）−４’−プロポキシ−トラン
ＰＣＨ−５Ｆ　：トランス−１−ｐ−フルオロフェニル−４−ペンチルシクロへキサン
ＰＣＨ−６Ｆ　：トランス−１−ｐ−フルオロフェニル−４−へキシルシクロへキサン
ＰＣＨ−７Ｆ　：トランス−１−ｐ−フルオロフェニル−４−へプチルシクロへキサン
ＥＰＣＨ−２０ＣＦ３：１−（トランス−４−エチルシクロヘキシル）−２−（ｐ−トリフルオロメトキシフェニル）−エタン
ＥＰＣＨ−３０ＣＦ３：１−（トランス−４−プロピルシクロヘキシル）−２−（ｐ−トリフルオロメトキシフェニル）−エタン
ＥＰＣＨ−５０ＣＦ３：１−（トランス−４−ペンチルシクロヘキシル）−２−（ｐ−トリフルオロメトキシフェニル）−エタン
ＥＰＣＨ−７０ＣＦ３：１−（トランス−４−へプチルシクロヘキシル）−２−（ｐ−トリフルオロメトキシフェニル）−エタン
ＰＣＨ−３０ＣＦ３：トランス−１−ｐ−トリフルオロメトキシフェニル−４−プロピルシクロヘキサン
ＰＣＨ−５０ＣＦ３：トランス−１−ｐ−トリフルオロメトキシフェニル−４−ペンチルシクロヘキサン
ＥＣＣＰ−３０ＣＦ３：１−［トランス−４−（トランス−４−プロピルシクロヘキシル）−シクロヘキシル］−２−（ｐ−トリフルオロメトキシフェニル）−エタン
ＥＣＣＰ−５０ＣＦ３：１−［トランス−４−（トランス−４−ペンチルシクロヘキシル）−シクロへキシル］−２−（ｐ−トリフルオロメトキシフェニル）−エタン
ＣＣＰ−２０ＣＦ３：ｐ−［トランス−４−（トランス−４−エチルシクロヘキシル）−シクロへキシル］−トリフルオロメトキシベンゼン
ＣＣＰ−３０ＣＦ３：ｐ−［トランス−４−（トランス−４−プロピルシクロへキシル）−シクロヘキシル］−トリフルオロメトキシベンゼン
ＣＣＰ−４０ＣＦ３：ｐ−［トランス−４−（トランス−４−ブチルシクロヘキシル）−シクロへキシル］−トリフルオロメトキシベンゼン
ＣＣＰ−５０ＣＦ３：ｐ−［トランス−４−（トランス−４−ペンチルシクロへキシル）−シクロへキシル］−トリフルオロメトキシベンゼン
ＢＣＨ−３０ＣＦ３：４−トリフルオロメトキシ−４’−（トランス−４−プロピルシクロヘキシル）−ビフェニル
ＥＣＣＰ−３Ｆ．Ｆ　：１−［トランス−４−（トランス−４−プロピルシクロヘキシル）−シクロヘキシル］−２−（３，４−ジフルオロフェニル）−エタン
ＥＣＣＰ−５Ｆ．Ｆ　：１−［トランス−４−（トランス−４−ペンチルシクロヘキシル）−シクロヘキシル］−２−（３，４−ジフルオロフェニル）−エタン
ＣＣＰ−３Ｆ．Ｆ：４−［トランス−４−（トランスー４−プロピルシクロヘキシル）−シクロへキジル］−１，２−ジフルオロベンゼン
ＣＣＰ−５Ｆ．Ｆ：４−［トランス−４−（トランス−４−ペンチルシクロヘキシル）−シクロヘキシル］−１，２−ジフルオロベンゼン
ＣＣＰ−３Ｆ　：４−［トランス−４−（トランス−４−プロピルシクロヘキシル）−シクロへキシル］−フルオロベンゼン
ＥＣＣＰ−３Ｆ　：１−［トランス−４−（トランス−４−プロピルシクロヘキシル）−シクロへキシル］−２−（ｐ−フルオロフェニル）−エタン
ＥＣＣＰ−５Ｆ　：１−［トランス−４−（トランス−４−ペンチルシクロヘキシル）−シクロへキシル］−２−（ｐ−フルオロフェニル）−エタン
ＣＰ−３Ｆ　：ｐ−フルオロフェニルトランス−４−（トランス−４−プロピルシクロヘキシル）−シクロヘキサンカルボキシレート
ＣＰ−５Ｆ　：ｐ−フルオロフェニルトランス−４−（トランス−４−ペンチルシクロヘキシル）−シクロヘキサンカルボキシレート
ＰＹＰ−５Ｆ　：２−ｐ−フルオロフェニル−５−ペンチルピリミジン
ＰＹＰ−６Ｆ　：２−ｐ−フルオロフェニル−５−へキシルピリミジン
ＰＹＰ−７Ｆ　：２−ｐ−フルオロフェニル−５−へプチルピリミジン
ＰＹＰ−３０ＣＦ３：２−ｐ−トリフルオロメトキシフェニル−５−プロピルピリミジン
ＰＹＰ−５０ＣＦ３：２−ｐ−トリフルオロメトキシフェニル−５−ペンチルピリミジン
ＰＹＰ−７０ＣＦ３：２−ｐ−トリフルオロメトキシフェニル−５−へプチルピリミジン
ＰＣＨ−３　：ｐ−トランス−４−プロピルシクロヘキシルーベンゾニトリル
ＰＣＨ−４　：ｐ−トランス−４−ブチルシクロへキシルーベンゾニトリル
ＰＣＨ−５　：ｐ−トランス−４−ペンチルシクロへキシルーベンゾニトリル
ＥＣＣＰ−３　：１−［トランス−４−（トランス−４−プロピルシクロヘキシル）−シクロへキシル］−２−（ｐ−シアノフェニル）−エタン
ＥＣＣＰ−３ＣＦ３：１−［トランス−４−（トランス−４−プロピルシクロヘキシル）−シクロヘキシル］−２−（ｐ−トリフルオロメチルフェニル）−エタン
ＥＣＣＰ−５ＣＦ３：１−［トランス−４−（トランス−４−ペンチルシクロへキシル）−シクロへキシル］−２−（ｐ−トリフルオロメチルフェニル）−エタン
ＰＹＰ−５Ｎ．Ｆ：２−（３−フルオロ−４−シアノフェニル）−５−ペンチルピリミジン
ＰＹＰ−７Ｎ．Ｆ：２−（３−フルオロ−４−シアノフェニル）−５−へプチルピリミジン
ＰＣＨ−３０ＣＦ２：トランス−１−ｐ−ジフルオロメトキシフェニル−４−プロピルシクロヘキサン
ＰＣＨ−５０ＣＦ２：トランス−１−ｐ−ジフルオロメトキシフェニル−４−ぺンチルシクロヘキサン
ＰＣＨ−５３　：トランス−１−ｐ−プロピルフェニル−４−ペンチルシクロヘキサン
　例３０〜５８からの混合物の物性を次表にまとめて示す：
　本発明に係る、さらに別の混合物を下記にあげる：
　本発明に係る液晶混合物は、成分Ｂおよび、存在する場合には、成分Ａおよび成分Ｃ、に加えて、さらに別の添加剤、たとえばカイラルドーピング物質、種々のパラメーターを変えるための等方性添加剤、多色性染料などを含有することができる。成分Ａ、成分Ｂおよび成分Ｃは好ましくは、主として前記にあげた化合物よりなる（すなわち、これらの成分の５０％以上、特に６０％以上）。しかしながら、好ましい態様において、成分Ａ、成分Ｂおよび成分Ｃは前記の化合物よりなる（すなわち、これらの成分の８０％以上、特に１００％）。
（５７）【特許請求の範囲】
１．−フレームと一緒になってセルを形成している、２枚の平面平行の支持板
　　−支持板上の個々の画素子をスイッチングするための集積非線型素子、および
　　−セル内の、正の誘電異方性及び２０℃において
＞
　を有するマトリックス液晶表示体であって、上記液晶混合物が下記の成分：
　　ａ）＋１．５より大きい誘電異方性を有する一種又は二種以上の化合物及び式ＩＩａ〜ＩＩｆ、
〔各式中、Ｒは９個までの炭素原子を有するｎ−アルキルまたはｎ−アルケニルであり、
　Ｘは、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５であり、そして
　環Ａ１、Ａ２およびＡ３はそれぞれ相互に独立して、１，４−フェニレン、２−または３−フルオロ−１，４−フェニレン、２，３−ジフルオロ−１，４−フェニレンまたはトランス−１，４−シクロヘキシレンである〕
で示される化合物よりなる群から選ばれる一種または二種以上の化合物を含有する液晶成分Ｂ、１０〜１００重量％、
でなる基材からなり、かつまた、このネマティック液晶混合物は、少なくとも６０℃のネマティック相範囲、２０℃で３０ｍＰａ．ｓの最大粘度およびε≦８の平均誘電率を有することを特徴とする、前記マトリックス液晶表示体。
２．液晶混合物が、下記ｂ）及びｃ）で示される成分；
　　ｂ）一般式Ｉ
　（式中、Ｒ１およびＲ２は、それぞれ相互に独立して、９個までの炭素原子を有するｎ−アルキル、ω−フルオロアルキルまたはｎ−アルケニルであり、
　環Ａ１、Ａ２およびＡ３は、それぞれ相互に独立して、１，４−フェニレン、２−または３−フルオロ−１，４−フェニレン、トランス−１，４−シクロヘキシレンまたは１，４−シクロヘキセニレンであり、
　Ｚ１およびＺ２は、それぞれ相互に独立して、−ＣＨ２ＣＨ２−または単結合であり、そして
　ｍは０、１または２である〕
で示される、−１．５〜＋１．５の誘電異方性を有する化合物の一種または二種以上よりなる液晶成分Ａ、９０重量％までおよび
　ｃ）−１．５より小さい誘電異方性を有する化合物の一種または二種以上よりなる液晶成分Ｃ、２０重量％まで、
のうち少なくとも１つの成分をさらに含有することを特徴とする、請求項１に記載のマトリックス液晶表示体。
３．成分Ｂがさらに式ＩＩａ〜ＩＩｆの各式におけるＸに相当する基がＦである化合物を含有することを特徴とする、請求項１又は２に記載の表示体。
４．成分Ｂが本質的にニトリルを含有しないフッ素化化合物からなり、該成分中の他の化合物の量が２０％以下であることを特徴とする、請求項１〜３のいずれかに記載の表示体。
５．成分Ｂが本質的にニトリルを含有しないフッ素化化合物からなり、該成分中の他の化合物の量が１０％以下であることを特徴とする、請求項１〜３のいずれかに記載の表示体。
６．成分Ｂが、さらに式ＩＩａ〜ＩＩｆの各式におけるＸに相当する基がシアノである化合物、および同じくＸに相当する基が−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化：合物を含有しており、そして成分Ｂ中のシアノ化合物の量が５０重量％以下であることを特徴とする、請求項５に記載の表示体。
７．成分Ｂが、式ＩＩａ〜ＩＩｆの各式におけるＸに相当する基がシアノである化合物のいずれをも含有しないことを特徴とする、請求項６に記載の表示体。
８．成分Ａが、式ＩＩ１〜ＩＩ７
　（各式中、Ｒ１およびＲ２は、請求項２に記載の意味を有する）
よりなる群から選ばれる化合物の一種または二種以上を含有することを特徴とする、請求項２〜７の少なくとも一項に記載の表示体。
９．成分Ａが、ＩＩ８〜ＩＩ２０：